(57)【要約】【課題】  硬化性に優れ、さらにその塗膜が、密着性、耐擦傷性及び表面平滑性に優れる活性エネルギー線硬化型のプラスチック被覆物の提供。組成物の提供。【解決手段】  ２個のオキセタン環を有する化合物および／または３個のオキセタン環を有する化合物と、エポキシ基を有する化合物および／またはビニルエーテル基を有する化合物と光カチオン重合開始剤とからなるプラスチック被覆用活性エネルギー線硬化型組成物に活性エネルギー線を照射してなるプラスチック被覆物。【選択図】  なし【特許請求の範囲】
【請求項１】
２個のオキセタン環を有する化合物および／または３個のオキセタン環を有する化合物と、エポキシ基を有する化合物および／またはビニルエーテル基を有する化合物と光カチオン重合開始剤とからなるプラスチック被覆用活性エネルギー線硬化型組成物に活性エネルギー線を照射してなるプラスチック被覆物。
【請求項２】
２個のオキセタン環を有する化合物および／または３個のオキセタン環を有する化合物と（メタ）アクリロイル基を有する化合物とを含有し、エポキシ基を有する化合物および／またはビニルエーテル基を有する化合物を含有することもある、光カチオン重合開始剤及び光ラジカル重合開始剤とを含有するプラスチック被覆用活性エネルギー線硬化型組成物に活性エネルギー線を照射してなるプラスチック被覆物。
【発明の詳細な説明】
【技術分野】
【０００１】
本発明は、オキセタン環を有する化合物からなるプラスチック被覆用活性エネルギー線硬化型組成物に関するものであり、プラスチックを製造、使用する分野、特にプラスチックのハードコートの分野で賞用されるものである。尚、本明細書においては、アクリロイル基又はメタクリロイル基を（メタ）アクリロイル基と表す。
【背景技術】
【０００２】
プラスチック材料は、その強靭性、加工性等の特長を生かして、金属材料等の代替材料として、種々の用途に使用されている、しかしながら、プラスチック材料は、その表面が柔らかく傷つきやすい場合が多く、この問題を解決するため、プラスチック材料表面の硬度や耐擦傷性を改良する方法が、従来より多数提案されている。その代表例として、紫外線又は電子線等の活性エネルギー線により硬化する、活性エネルギー線硬化型組成物によるプラスチック材料表面の被覆がある。この方法の特長としては、硬化成分としてのオリゴマーの選択により幅広い性質を得ることが可能である、硬化速度が速い、ポットライフが長い、本質的に無溶剤系である等が挙げられる。しかしながら、従来のプラスチック材料の被覆用の活性エネルギー線硬化型組成物の大部分は、活性エネルギー線開始ラジカル重合により硬化する、多官能アクリレート又は不飽和ポリエステルが使用されているが、これらは一般に塗膜厚が数μｍ前後と薄いプラスチック被覆の用途には、硬化時に酸素による重合阻害の影響が大きく、組成物の硬化性、得られる塗膜の耐擦傷性、表面平滑性等を損ねてしまう傾向にあった。
【０００３】
活性エネルギー線開始ラジカル重合以外の活性エネルギー線硬化技術としては、活性エネルギー線開始カチオン重合技術が実用化されている。特に活性エネルギー線開始カチオン重合は酸素によって阻害されないので、不活性雰囲気下で実施しなければならないという制限はなく、空気中で速やか且つ完全な重合を行うことができるという利点を有する。今日まで、活性エネルギー線開始カチオン重合技術は、エポキシ樹脂及びビニルエーテルという２種類のモノマーの重合に集中していた。特に光硬化性エポキシ樹脂は、接着性に優れ、又その塗膜は耐熱性及び耐薬品性が良好である。しかしながら、従来の光硬化性エポキシ樹脂においては、光重合速度が比較的遅いという欠陥をもつため、速やかな光硬化が求められる用途においては使用することができなかった。又、低分子量の光硬化性エポキシ樹脂は、変異原性をはじめとする毒性が指摘され、その危険性が問題視されている。一方、光硬化性ビニルエーテルは、揮発性があったり、臭気の強いものが多く、光硬化性エポキシと比較して硬化時の収縮が認められ、密着性が充分でないものが多い。
【発明の開示】
【発明が解決しようとする課題】
【０００４】
本発明者らは、これらの問題を解決する、硬化性に優れ、さらにその塗膜が、密着性、耐擦傷性及び表面平滑性に優れる活性エネルギー線硬化型のプラスチック被覆物を見出すため鋭意検討を行ったのである。
【課題を解決するための手段】
【０００５】
本発明者らは、種々の検討により、特定の構造を有する環状エーテルからなる組成物が、プラスチック被覆用活性エネルギー線硬化型組成物として上記の課題を解決することができることを見出し本発明を完成した。すなわち、本発明の第１発明は、２個のオキセタン環を有する化合物および／または３個のオキセタン環を有する化合物と、エポキシ基を有する化合物および／またはビニルエーテル基を有する化合物と光カチオン重合開始剤とからなるプラスチック被覆用活性エネルギー線硬化型組成物に活性エネルギー線を照射してなるプラスチック被覆物であり、第２発明は、２個のオキセタン環を有する化合物および／または３個のオキセタン環を有する化合物と（メタ）アクリロイル基を有する化合物とを含有し、エポキシ基を有する化合物および／またはビニルエーテル基を有する化合物を含有することもある、光カチオン重合開始剤及び光ラジカル重合開始剤とを含有するプラスチック被覆用活性エネルギー線硬化型組成物に活性エネルギー線を照射してなるプラスチック被覆物である。以下、本発明を詳細に説明する。
【発明を実施するための最良の形態】
【０００６】
○１〜４個のオキセタン環を有する化合物
本発明で使用するオキセタン環を有する化合物は、２個のオキセタン環を有する化合物及び／又は３個のオキセタン環を有する化合物である。オキセタン環を５個以上有する化合物を使用すると、組成物の硬化膜に柔軟性が失われ、折り曲げでヒビ割れを起こすことがある。本発明で使用するオキセタン環を有する化合物は、オキセタン環を１〜４個有する化合物であれば、種々のものが使用できる。１個のオキセタン環を有する化合物としては、下記一般式（１）で示される化合物等が挙げられる。
【０００７】
【化１】
2004217938.tif 000002
【０００８】
式（１）において、Ｒ1は、水素原子、メチル基、エチル基、プロピル基或いはブチル基等の炭素数１〜６個のアルキル基、炭素数１〜６個のフルオロアルキル基、アリル基、アリール基、フリル基又はチエニル基である。Ｒ2は、メチル基、エチル基、プロピル基或いはブチル基等の炭素数１〜６個のアルキル基、１−プロペニル基、２−プロペニル基、２−メチル−１−プロペニル基、２−メチル−２−プロペニル基、１−ブテニル基、２−ブテニル基或いは３−ブテニル基等の炭素数２〜６個のアルケニル基、フェニル基、ベンジル基、フルオロベンジル基、メトキシベンジル基或いはフェノキシエチル基等の芳香環を有する基、エチルカルボニル基、プロピルカルボニル基或いはブチルカルボニル基等の炭素数２〜６個のアルキルカルボニル基、エトキシカルボニル基、プロポキシカルボニル基或いはブトキシカルボニル基等の炭素数２〜６個のアルコキシカルボニル基、又はエチルカルバモイル基、プロピルカルバモイル基、ブチルカルバモイル基或いはペンチルカルバモイル基等の炭素数２〜６個のＮ−アルキルカルバモイル基等である。
【０００９】
つぎに、２個のオキセタン環を有する化合物としては、下記一般式（２）で示される化合物等が挙げられる。
【００１０】
【化２】
2004217938.tif 000003
【００１１】
式（２）において、Ｒ1は、前記一般式（１）におけるものと同様の基である。Ｒ3は、例えば、エチレン基、プロピレン基或いはブチレン基等の線状或いは分枝状アルキレン基、ポリ（エチレンオキシ）基或いはポリ（プロピレンオキシ）基等の線状或いは分枝状ポリ（アルキレンオキシ）基、プロペニレン基、メチルプロペニレン基或いはブテニレン基等の線状或いは分枝状不飽和炭化水素基、カルボニル基、カルボニル基を含むアルキレン基、カルボキシル基を含むアルキレン基、又はカルバモイル基を含むアルキレン基等である。又、Ｒ3は、下記式（３）、（４）及び（５）で示される基から選択される多価基でもある。
【００１２】
【化３】
2004217938.tif 000004
【００１３】
式（３）において、Ｒ4は、水素原子、メチル基、エチル基、プロピル基或いはブチル基等の炭素数１〜４個のアルキル基、メトキシ基、エトキシ基、プロポキシ基或いはブトキシ基等の炭素数１〜４個のアルコキシ基、塩素原子或いは臭素原子等のハロゲン原子、ニトロ基、シアノ基、メルカプト基、低級アルキルカルボキシル基、カルボキシル基、又はカルバモイル基である。
【００１４】
【化４】
2004217938.tif 000005
【００１５】
式（４）において、Ｒ5は、酸素原子、硫黄原子、メチレン基、ＮＨ、ＳＯ、ＳＯ2、Ｃ（ＣＦ3）2又はＣ（ＣＨ3）2である。
【００１６】
【化５】
2004217938.tif 000006
【００１７】
式（５）において、Ｒ6は、メチル基、エチル基、プロピル基或いはブチル基等の炭素数１〜４個のアルキル基、又はアリール基である。ｎは、０〜２０００の整数である。Ｒ7はメチル基、エチル基、プロピル基或いはブチル基等の炭素数１〜４個のアルキル基、又はアリール基である。Ｒ7は、下記式（６）で示される基から選択される基でもある。
【００１８】
【化６】
2004217938.tif 000007
【００１９】
式（６）において、Ｒ8は、メチル基、エチル基、プロピル基及びブチル基等の炭素数１〜４個のアルキル基、又はアリール基である。ｍは、０〜１００の整数である。２個のオキセタン環を有する化合物の具体例としては、下記式（７）及び（８）で示される化合物等が挙げられる。
【００２０】
【化７】
2004217938.tif 000008
【００２１】
式（７）で示される化合物は、式（２）において、Ｒ1がエチル基、Ｒ3がカルボキシル基である化合物である。
【００２２】
【化８】
2004217938.tif 000009
【００２３】
式（８）で示される化合物は、一般式（２）において、Ｒ1がエチル基、Ｒ3が式（５）でＲ6及びＲ7がメチル基、ｎが１である化合物である。
【００２４】
２個のオキセタン環を有する化合物において、上記した化合物以外の好ましい例としては、下記一般式（９）で示される化合物がある。式（９）において、Ｒ1は、前記一般式（１）におけるものと同様の基である。
【００２５】
【化９】
2004217938.tif 000010
【００２６】
３〜４個のオキセタン環を有する化合物としては、下記一般式（１０）で示される化合物等が挙げられる。
【００２７】
【化１０】
2004217938.tif 000011
【００２８】
式（１０）において、Ｒ1は、前記一般式（１）におけるものと同様の基である。Ｒ9は、例えば下記式（１１）〜（１３）で示される基等の炭素数１〜１２の分枝状アルキレン基、下記式（１４）で示される基等の分枝状ポリ（アルキレンオキシ）基又は下記式（１５）で示される基等の分枝状ポリシロキシ基等が挙げられる。ｊは、３又は４である。
【００２９】
【化１１】
2004217938.tif 000012
【００３０】
〔式（１１）において、Ｒ10はメチル基、エチル基又はプロピル基等の低級アルキル基である。〕
【００３１】
【化１２】
2004217938.tif 000013
【００３２】
【化１３】
2004217938.tif 000014
【００３３】
【化１４】
2004217938.tif 000015
【００３４】
〔式（１４）において、ｌは１〜１０の整数である。〕
【００３５】
【化１５】
2004217938.tif 000016
【００３６】
３〜４個のオキセタン環を有する化合物の具体例としては、下記式（１６）で示される化合物等が挙げられる。
【００３７】
【化１６】
2004217938.tif 000017
【００３８】
さらに、上記した以外の１〜４個のオキセタン環を有する化合物の例としては、下記式（１７）で示される化合物がある。
【００３９】
【化１７】
2004217938.tif 000018
【００４０】
式（１７）において、Ｒ8は式（６）におけるものと同様の基である。Ｒ11はメチル基、エチル基、プロピル基又はブチル基等の炭素数１〜４のアルキル基又はトリアルキルシリル基であり、ｒは１〜４である。
【００４１】
本発明で使用するオキセタン化合物の好ましい具体例としては、以下に示す化合物がある。
【００４２】
【化１８】
2004217938.tif 000019
【００４３】
【化１９】
2004217938.tif 000020
【００４４】
【化２０】
2004217938.tif 000021
【００４５】
【化２１】
2004217938.tif 000022
【００４６】
又、これら以外にも、分子量１０００〜５０００程度の高分子量を有する、１〜４個のオキセタン環を有する化合物も挙げられる。これらの例として、例えば以下の化合物が挙げられる。
【００４７】
【化２２】
2004217938.tif 000023
【００４８】
ここで、ｐは２０〜２００である。
【００４９】
【化２３】
2004217938.tif 000024
【００５０】
ここで、ｑは１５〜１００である。
【００５１】
【化２４】
2004217938.tif 000025
【００５２】
ここで、ｓは２０〜２００である。
【００５３】
○光カチオン重合開始剤
本発明の組成物で使用する光カチオン重合開始剤としては、種々のものを用いることができる。これらの開始剤として好ましいものとしては、ジアリールヨードニウム塩、トリアリールスルホニウム塩が挙げられる。典型的な光カチオン重合開始剤を下に示す。
【００５４】
【化２５】
2004217938.tif 000026
【００５５】
【化２６】
2004217938.tif 000027
【００５６】
【化２７】
2004217938.tif 000028
【００５７】
【化２８】
2004217938.tif 000029
【００５８】
式中、Ｒ12は、水素原子、炭素数１〜１８のアルキル基、又は炭素数１〜１８のアルコキシ基であり、Ｒ13は、水素原子、ヒドロキシアルキル基、ヒドロキシアルコキシ基であり、好ましくはヒドロキシエトキシ基である。Ｍは、金属好ましくはアンチモンであり、Ｘは、ハロゲン好ましくはフッ素であり、ｋは、金属の価数であり、例えばアンチモンの場合は５である。光カチオン重合開始剤は、オキセタン環を有する化合物に対して、又これにさらにエポキシ基を有する化合物及び／又はビニルエーテル基を有する化合物を含有させる場合は、それらの合計量に対して、０．１〜２０重量％の割合で含有することが好ましく、より好ましくは０．１〜１０重量％である。０．１重量％に満たない場合は、硬化性が十分なものでなくなり、他方、２０重量％を越える場合は、光透過性が不良となり、均一な硬化ができなかったり、塗膜表面の平滑性が失われることがある。
【００５９】
尚、１〜４個のオキセタン環を有する化合物又は光カチオン重合開始剤を示す上記の各化合式において、１分子中に存在する同一の記号で表される各基は、互いに同一であっても異なっていても良い。
【００６０】
○その他の配合物
本発明の第１発明の内のひとつは、２個のオキセタン環を有する化合物及び／又は３個のオキセタン環を有する化合物にエポキシ基を有する化合物を含有するプラスッチック被覆用活性エネルギー線硬化型組成物に活性エネルギー線を照射してなるプラスチック被覆物である。この場合、エポキシ化合物を組成物中に含有させることにより、組成物の硬化速度をさらに改善することができる。エポキシ基を有する化合物としては、種々のものが使用できる。例えば、エポキシ基を１個有するエポキシ化合物としては、フェニルグリシジルエーテル及びブチルグリシジルエーテル等があり、エポキシ基を２個以上有するエポキシ化合物としては、ヘキサンジオールジグリシジルエーテル、テトラエチレングリコールジグリシジルエーテル、トリメチロールプロパントリグリシジルエーテル、ビスフェノールＡジグリシジルエーテル及びノボラック型エポキシ化合物等が挙げられる。特に本発明では脂環式エポキシ化合物を使用することが好ましく、例えば、以下に示す化合物等が挙げられる。
【００６１】
【化２９】
2004217938.tif 000030
【００６２】
【化３０】
2004217938.tif 000031
【００６３】
【化３１】
2004217938.tif 000032
【００６４】
この場合、エポキシ基を有する化合物の配合割合としては、上記２〜３個のオキセタン環を有する化合物とエポキシ基を有する化合物の合計量１００重量部に対して、５〜９５重量部が好ましい。
【００６５】
本発明の第１発明は、さらに２個のオキセタン環を有する化合物及び／又は３個のオキセタン環を有する化合物と、エポキシ基を有する化合物に、さらにビニルエーテル基を有する化合物を含有するプラスッチック被覆用活性エネルギー線硬化型組成物に活性エネルギー線を照射してなるプラスチック被覆物であり、２個のオキセタン環を有する化合物及び／又は３個のオキセタン環を有する化合物と、ビニルエーテル基を有する化合物を含有するプラスッチック被覆用活性エネルギー線硬化型組成物に活性エネルギー線を照射してなるプラスチック被覆物である。この場合、ビニルエーテル基を有する化合物を組成物中に含有させることにより、組成物の硬化速度をさらに改善することができる。ビニルエーテル基を有する化合物としては、種々のものが使用できる。例えば、ビニルエーテル基を１個有する化合物としては、ヒドロキシエチルビニルエーテル、ヒドロキシブチルビニルエーテル、ドデシルビニルエーテル、プロペニルエーテルプロピレンカーボネート及びシクロヘキシルビニルエーテル等が挙げられる。ビニルエーテル基を２個以上有する化合物としては、シクロヘキサンジメタノールジビニルエーテル、トリエチレングリコールジビニルエーテル及びノボラック型ジビニルエーテル等が挙げられる。この場合、ビニルエーテル基を有する化合物の配合割合としては、上記２〜３個のオキセタン環を有する化合物とビニルエーテル基を有する化合物の合計量１００重量部に対して、５〜９５重量部が好ましい。
【００６６】
本発明の第２発明は、２個のオキセタン環を有する化合物および／または３個のオキセタン環を有する化合物と（メタ）アクリロイル基を有する化合物とを含有し、エポキシ基を有する化合物および／またはビニルエーテル基を有する化合物を含有することもある、光カチオン重合開始剤及び光ラジカル重合開始剤とを含有するプラスチック被覆用活性エネルギー線硬化型組成物に活性エネルギー線を照射してなるプラスチック被覆物である。この場合、（メタ）アクリロイル基を有する化合物を組成物中に含有させることにより、組成物粘度の調整、組成物の塗膜硬度の改質を行うことができる。（メタ）アクリロイル基を有する化合物としては、種々のものが使用できる。例えば、（メタ）アクリロイル基を１個有する化合物としては、フェノール、ノニルフェノール及び２−エチルヘキサノールの（メタ）アクリレート、並びにこれらのアルコールのアルキレンオキシド付加物の（メタ）アクリレート等が挙げられる。（メタ）アクリロイル基を２個有する化合物としては、ビスフェノールＡ、イソシアヌル酸、エチレングリコール及びプロピレングリコールのジ（メタ）アクリレート、並びにこれらのアルコールのアルキレンオキシド付加物のジ（メタ）アクリレート等が挙げられる。（メタ）アクリロイル基を３個有する化合物としては、ペンタエリスリトール、トリメチロールプロパン及びイソシアヌル酸のトリ（メタ）アクリレート、並びにこれらのアルコールのアルキレンオキシド付加物のトリ（メタ）アクリレート等があり、（メタ）アクリロイル基を４個以上有する化合物としては、ペンタエリスリトール、ジペンタエリスリトールのポリ（メタ）アクリレート等が挙げられる。又、ウレタン結合を主鎖とするウレタンアクリレート、エステル結合を主鎖とするポリエステルアクリレート、エポキシ化合物にアクリル酸を付加したエポキシ（メタ）アクリレート等の従来公知のアクリル系モノマー・オリゴマーなども挙げられる。この場合、（メタ）アクリロイル基を有する化合物の配合割合としては、上記２〜３個のオキセタン環を有する化合物と（メタ）アクリロイル基を有する化合物の合計量１００重量部に対して、５〜９５重量部が好ましい。本発明においては、組成物に光ラジカル重合開始剤を配合する。光ラジカル重合開始剤としては、種々のものを用いることができ、好ましいものとしては、ベンゾフェノン及びその誘導体、ベンゾインアルキルエーテル、２−メチル［４−（メチルチオ）フェニル］−２−モルフォリノ−１−プロパノン、ベンジルジメチルケタール、１−ヒドロキシシクロヘキシルフェニルケトン、２−ヒドロキシ−２−メチル−１−フェニルプロパン−１−オン、アリキルフェニルグリオキシレート、ジエトキシアセトフェノン、２−ベンジル−２−ジメチルアミノ−１−（４−モルフォリノフェニル）−１−ブタンノン並びにアシルホスフィンオキシド等が挙げられる。これらの光ラジカル重合開始剤の含有量は、（メタ）アクリロイル基を有する化合物に対して０．０１〜２０重量％であることが好ましい。
【００６７】
又、本発明においては、２〜３個のオキセタン環を有する化合物に、前記したエポキシ基を有する化合物、ビニルエーテル基を有する化合物並びに（メタ）アクリロイル基を有する化合物から選ばれる１種又は２種以上を配合することもできる。この場合、これらの配合割合としては、硬化性成分である上記２〜３個のオキセタン環を有する化合物、エポキシ基を有する化合物、ビニルエーテル基を有する化合物及び（メタ）アクリロイル基を有する化合物の合計量１００重量部を基準に、２〜３個のオキセタン環を有する化合物を５〜９５重量部であることが好ましい。
【００６８】
本発明の組成物には、硬化性成分１００重量部当たり１００重量部までの量で無機充填剤、染料、顔料、粘度調節剤、処理剤、有機溶剤及び紫外線遮断剤のような不活性成分を配合することができる。
【００６９】
本発明の組成物には、光カチオン重合開始剤又は／及び光ラジカル重合開始剤の他に、光増感剤を加えて、ＵＶ領域の波長を調整することもできる。本発明において用いることができる典型的な増感剤としては、クリベロ〔Ｊ．  Ｖ．  Ｃｒｉｖｅｌｌｏ，  Ａｄｖ．  ｉｎ  Ｐｏｌｙｍｅｒ  Ｓｃｉ．，  ６２，  １（１９８４）  〕が開示しているものが挙げられ、具体的には、ピレン、ペリレン、アクリジンオレンジ、チオキサントン、２−クロロチオキサントン及びベンゾフラビン等がある。
【００７０】
○使用方法
本発明の組成物は液状であって、種々のプラスチック材料の被覆に適用でき、プラスチック材料としては、例えばポリカーボネート、ポリメチルメタクリレート、ポリエチレンテレフタラート、塩化ビニル樹脂及びＡＢＳ樹脂等を挙げることができ、これらは板状でもフェイム状でもよい。本発明の組成物のプラスチック材料表面上の膜厚も、使用する用途に応じて適宜選択すればよいが、好ましい膜厚としては１〜５０μｍであり、より好ましくは３〜２０μｍである。本発明の組成物の使用方法も特に限定されず、従来より知られた方法に従って行えばよく、例えば、ディッピング、フローコート、スプレー、バーコート、グラビアコート、ロールコート、ブレードコート又はエアーナイフコート等の方法により、塗工機械を使用して、プラスチック材料表面上に本発明の組成物を塗布した後、活性エネルギー線を照射して硬化する方法等がある。活性エネルギー線としては、紫外線、Ｘ線及び電子線等が挙げられる。紫外線により硬化させる場合に使用できる光源としては、様々なものを使用することができ、例えば加圧或いは高圧水銀灯、メタルハライドランプ、キセノンランプ、無電極放電ランプ又はカーボンアーク灯等が挙げられる。電子線により硬化させる場合には、種々の照射装置が使用でき、例えばコックロフトワルトシン型、バンデグラフ型又は共振変圧器型等が挙げられ、電子線としては５０〜１０００ｅＶのエネルギーを持つものが好ましく、より好ましくは１００〜３００ｅＶである。本発明では、安価な装置を使用できることから、組成物の硬化に紫外線を使用することが好ましい。本発明の組成物をプラスチック材料に塗工した後、必要に応じて、成形、印刷又は転写等の加工を行うこともできる。成形を行う場合には、例えば本発明の組成物塗膜を有するプラスチック材料を適当な温度に加熱した後、真空成形、真空圧空成形、圧空成形又はマット成形等の方法を用いて行うプラスチック材料を含む成形を行う方法や、干渉縞等の凸凹形状をＣＤやレコードの複製のように、本発明の組成物塗膜上にエンボス成形する場合のような塗膜層のみの成形を行う方法等が挙げられる。印刷を行う場合は、塗膜上に通常の印刷機を使用し、通常の方法で印刷する。転写を行う場合は、例えばポリエチレンテレフタラートフィルムのような基材に本発明の組成物を塗布し、必要であれば前述の印刷やエンボス成形等を行い、接着層を塗布後、他の基材に転写する。
【００７１】
＜実施例＞
以下に実施例及び比較例を挙げ、本発明をより具体的に説明する。尚、以下の各例における部は重量基準である。
【００７２】
比較例４
●組成物の製造
オキセタン環を有する化合物として、下記オキセタン環を２個有する下記化合物（３２）（以下成分Ａという）１００部、及び光カチオン重合開始剤として下記化合物（３３）（以下成分Ｇという）４部を撹拌混合し、プラスチック被覆用活性エネルギー線硬化型組成物を製造した。
【００７３】
【化３２】
2004217938.tif 000033
【００７４】
【化３３】
2004217938.tif 000034
【００７５】
●評価
得られた組成物を、透明なポリカーボネート板上に１０μｍの厚さで塗工し、これを８０Ｗ／ｃｍ、集光型の高圧水銀ランプの下から１０ｃｍ位置で、コンベアスピ−ド１０ｍ／ｍｉｎの条件で、水銀ランプの下を繰り返し通過させ硬化させた。得られた組成物及び硬化膜について、以下の評価を行った。その結果を下記表２に示す。
【００７６】
○硬化性
上記硬化条件で、表面から粘着性がなくなるまでのパス回数（通過回数）で評価した。
【００７７】
〇密着性
得られた塗膜を、ＪＩＳＫ  ５４００のＸカットテープ法に従い、密着性を評価した。尚、表２における○、△及び×は、以下の意味を示す。
○：ＪＩＳＫ  ５４００の評価点数が１０又は８
△：ＪＩＳＫ  ５４００の評価点数が６又は４
×：ＪＩＳＫ  ５４００の評価点数が２又は０
【００７８】
〇透明性
得られた塗膜を、ＪＩＳ７１０５に従いくもり価を測定した。
（くもり価＝Ｔｄ／Ｔｔ×１００、Ｔｄ：散乱光線透過率、Ｔｔ：全光線透過率）
尚、表２における○、△及び×は、以下の意味を示す。
○：１％未満
△：１〜５％
×：５％を越える
【００７９】
〇耐擦傷性
スチールウール＃００００により塗膜表面を擦傷し、傷つき度合いを目視により観察した。尚、表２における○、△及び×は、以下の意味を示す。
○：ほとんど傷がみとめられない
△：わずかに傷がみとめられる
×：多くの傷ががみとめられる
【００８０】
〇表面平滑性
得られた塗膜表面を目視により観察した。尚、表２における○、△及び×は、以下の意味を示す。
○：良好
△：少し乱れがある
×：多くの乱れがある
【００８１】
実施例４〜６
表１で示す組成の成分を使用した以外は、比較例４と同様にして、組成物を製造した。得られた組成物を用いて、比較例４と同様にしてラミネート用活性エネルギー線硬化型接着剤組成物を製造した。得られた組成物及びラミネートフィルムについて、比較例４と同様に評価を行った。それらの結果を表２に示す。
【００８２】
比較例１〜３、５、６
表１で示す組成の成分を使用した以外は、比較例４と同様にして、組成物を製造した。得られた組成物を用いて、比較例４と同様にしてラミネート用活性エネルギー線硬化型接着剤組成物を製造した。得られた組成物及びラミネートフィルムについて、比較例４と同様に評価を行った。それらの結果を表２に示す。
【００８３】
【表１】
2004217938.tif 000035
【００８４】
表１において、各数字は部を示す。又、表１において、成分Ｂ〜Ｈは、以下の化合物を示す。
【００８５】
・成分Ｂ〔３個のオキセタン環を有する下式（３４）の化合物〕
【００８６】
【化３４】
2004217938.tif 000036
【００８７】
・成分Ｃ〔１個のオキセタン環を有する下式（３５）の化合物〕
【００８８】
【化３５】
2004217938.tif 000037
【００８９】
・成分Ｄ〔２個のエポキシ基を有する下式（３６）の化合物〕
【００９０】
【化３６】
2004217938.tif 000038
【００９１】
・成分Ｅ〔２個のビニルエーテル基を有する下式（３７）の化合物〕
【００９２】
【化３７】
2004217938.tif 000039
【００９３】
・成分Ｆ〔２個のアクリロイル基を有する下式（３８）の化合物〕
【００９４】
【化３８】
2004217938.tif 000040
【００９５】
・成分Ｈ〔光ラジカル重合開始剤である下式（３９）の化合物〕
【００９６】
【化３９】
2004217938.tif 000041
【００９７】
【表２】
2004217938.tif 000042
【００９８】
実施例７
実施例４〜６の組成物を用いて、１００μｍ厚のポリエチレンテレフタレートフィルム及び１５０μｍ厚のポリ塩化ビニルフィルムを使用した以外は比較例１と同様の操作により評価を行ったところ、ポリカーボネート板を使用した場合と同様に良好な結果を得た。
【産業上の利用可能性】
【００９９】
本発明のプラスチック被覆用活性エネルギー線硬化型組成物は、硬化速度が速く、その塗膜が密着性、耐擦傷性及び表面平滑性に優れるものであり、特にプラスチックのハードコート用として有用なものである。